(57)【要約】【課題】好適な特性を有するレンズ鏡筒を提供する。【解決手段】第１の光学系を備える第１の筒部材（１２）と、前記第１の光学系とは異なる第２の光学系を備え、前記第１の筒部材に対して相対移動可能な第２の筒部材（２２）とを含み、前記第２の筒部材は、波長１０００ｎｍ以上１７００ｎｍ未満の光の平均反射率が波長４００ｎｍ以上７００ｎｍ未満の光の平均反射率より高く、前記第１の筒部材に覆われる第１の位置と、前記第１の筒部材から露出する第２の位置とに移動可能な移動面（２４，４４，５４，６４）が、前記第２の筒部材の外周の少なくとも一部に備えられているレンズ鏡筒。【選択図】図１
2010286732.tif 000002
【特許請求の範囲】
【請求項１】
第１の光学系を備える第１の筒部材と、
前記第１の光学系とは異なる第２の光学系を備え、前記第１の筒部材に対して相対移動可能な第２の筒部材とを含み、
前記第２の筒部材は、波長１０００ｎｍ以上１７００ｎｍ未満の光の平均反射率が波長４００ｎｍ以上７００ｎｍ未満の光の平均反射率より高く、前記第１の筒部材に覆われる第１の位置と、前記第１の筒部材から露出する第２の位置とに移動可能な移動面が、前記第２の筒部材の外周の少なくとも一部に備えられていることを特徴とするレンズ鏡筒。
【請求項２】
請求項１に記載されたレンズ鏡筒であって、
前記移動面は、波長４００ｎｍ以上７００ｎｍ未満の光の反射率が１５％以下であり、波長１０００ｎｍ以上１７００ｎｍ未満の光の反射率が５０％以上であることを特徴とするレンズ鏡筒。
【請求項３】
請求項１に記載されたレンズ鏡筒であって、
前記移動面は、波長４００ｎｍ以上７００ｎｍ未満の光の反射率が２０％以上６０％以下であり、波長１０００ｎｍ以上１７００ｎｍ未満の光の反射率が６０％以上であることを特徴とするレンズ鏡筒。
【請求項４】
請求項１に記載されたレンズ鏡筒であって、
前記移動面は、波長４００ｎｍ以上７００ｎｍ未満の光の反射率が６０％以上８０％以下であり、波長１０００ｎｍ以上１７００ｎｍ未満の光の反射率が８０％以上であることを特徴とするレンズ鏡筒。
【請求項５】
請求項１に記載されたレンズ鏡筒であって、
前記移動面は、Ｌａｂ表色系における明度Ｌが４０未満であって、波長９００ｎｍ以上１７００ｎｍ未満の光の反射率が３０％以上であることを特徴とするレンズ鏡筒。
【請求項６】
請求項１に記載されたレンズ鏡筒であって、
前記移動面は、Ｌａｂ表色系における明度Ｌが４０以上７０未満であって、波長９００ｎｍ以上１７００ｎｍ未満の光の反射率が５０％以上であることを特徴とするレンズ鏡筒。
【請求項７】
請求項１に記載されたレンズ鏡筒であって、
前記移動面は、Ｌａｂ表色系における明度Ｌが７０以上であって、波長９００ｎｍ以上１７００ｎｍ未満の光の反射率が７０％以上であることを特徴とするレンズ鏡筒。
【請求項８】
請求項１から請求項７までの何れか１項に記載されたレンズ鏡筒であって、
前記移動面には、前記第２の光学系の外側に備えられた基材の外側に形成された塗膜が備えられていることを特徴とするレンズ鏡筒。
【請求項９】
請求項８に記載されたレンズ鏡筒であって、
前記塗膜は、Ａｌ，Ａｕ，Ａｇ，Ｎｉ，Ｃｕのうちから選択された少なくとも１つの元素を含有することを特徴とするレンズ鏡筒。
【請求項１０】
請求項９に記載されたレンズ鏡筒であって、
前記塗膜は、板状もしくは箱形状の外形状の金属粉を有することを特徴とするレンズ鏡筒。
【請求項１１】
請求項８から請求項１０までの何れか１項に記載されたレンズ鏡筒であって、
前記基材は、ポリカーボネート、マグネシウム系合金、アルミニウム系合金、アルミニウム、カーボン・樹脂複合材料から選択された少なくとも１つを有することを特徴とするレンズ鏡筒。
【請求項１２】
請求項８から請求項１１までの何れか１項に記載されたレンズ鏡筒であって、
前記塗膜は、Ｓｉ，Ａｌ，Ｔｉ，Ｆｅ，Ｚｎ，Ｃｏ，Ｍｇ，Ｃａ，Ｓｒ，Ｂａ，Ｃｕのうちから選択された少なくとも１つの元素を含有することを特徴とするレンズ鏡筒。
【発明の詳細な説明】
【技術分野】
【０００１】
本発明は、レンズ鏡筒等に関する。
【背景技術】
【０００２】
カメラに備えられるレンズ鏡筒等の光学装置は、太陽光のような赤外線を含む光線を多量に照射される環境下で使用される場合がある。従来技術に係る光学装置では、太陽光が多量に照射される環境下で用いられた場合、照射熱によって光学装置の温度が上昇するという問題が発生している。
【０００３】
レンズ鏡筒等の温度上昇を防止するための従来技術としては、例えば筐体の表面に可逆感温変色層を備えた光学装置が知られている（特許文献１等参照）。しかし、従来技術に係る光学装置は、照射熱による光学装置の温度上昇を十分に抑制することができず、また、温度上昇を防止するために、外装の色が大きく変化してしまうという問題を有している。
【先行技術文献】
【特許文献】
【０００４】
【特許文献１】特開２００７−４９３７０号公報
【発明の概要】
【発明が解決しようとする課題】
【０００５】
本発明は、このような実状に鑑みてなされ、その目的は、好適な特性を有するレンズ鏡筒等を提供することである。
【課題を解決するための手段】
【０００６】
上記目的を達成するために、本発明に係るレンズ鏡筒は、
第１の光学系を備える第１の筒部材（１２）と、
前記第１の光学系とは異なる第２の光学系を備え、前記第１の筒部材に対して相対移動可能な第２の筒部材（２２）とを含み、
前記第２の筒部材は、波長１０００ｎｍ以上１７００ｎｍ未満の光の平均反射率が波長４００ｎｍ以上７００ｎｍ未満の光の平均反射率より高く、前記第１の筒部材に覆われる第１の位置と、前記第１の筒部材から露出する第２の位置とに移動可能な移動面（２４，４４，５４，６４）が、前記第２の筒部材の外周の少なくとも一部に備えられていることを特徴とする。
【０００７】
また、例えば、前記移動面（２４）は、波長４００ｎｍ以上７００ｎｍ未満の光の反射率が１５％以下であり、波長１０００ｎｍ以上１７００ｎｍ未満の光の反射率が５０％以上であってもよい。
【０００８】
また、例えば、前記移動面（４４）は、波長４００ｎｍ以上７００ｎｍ未満の光の反射率が２０％以上６０％以下であり、波長１０００ｎｍ以上１７００ｎｍ未満の光の反射率が６０％以上であってもよい。
【０００９】
また、例えば、前記移動面（５４）は、波長４００ｎｍ以上７００ｎｍ未満の光の反射率が６０％以上８０％以下であり、波長１０００ｎｍ以上１７００ｎｍ未満の光の反射率が８０％以上であってもよい。
【００１０】
また、例えば、前記移動面（６４）は、Ｌａｂ表色系における明度Ｌが４０未満であって、波長９００ｎｍ以上１７００ｎｍ未満の光の反射率が３０％以上であってもよい。
【００１１】
また、例えば、前記移動面（６４）は、Ｌａｂ表色系における明度Ｌが４０以上７０未満であって、波長９００ｎｍ以上１７００ｎｍ未満の光の反射率が５０％以上であってもよい。
【００１２】
また、例えば、前記移動面（６４）は、Ｌａｂ表色系における明度Ｌが７０以上であって、波長９００ｎｍ以上１７００ｎｍ未満の光の反射率が７０％以上であってもよい。
【００１３】
また、例えば、前記移動面には、前記第２の光学系の外側に備えられた基材の外側に形成された塗膜（３２，３４，５０，５２，６２）が備えられていてもよい。
【００１４】
また、例えば、前記塗膜は、Ａｌ，Ａｕ，Ａｇ，Ｎｉ，Ｃｕのうちから選択された少なくとも１つの元素を含有してもよい。
【００１５】
前記塗膜は、板状もしくは箱形状の外形状の金属粉（３８）を有してもよい。
【００１６】
前記基材は、ポリカーボネート、マグネシウム系合金、アルミニウム系合金、アルミニウム、カーボン・樹脂複合材料から選択された少なくとも１つを有してもよい。
【００１７】
前記塗膜は、Ｓｉ，Ａｌ，Ｔｉ，Ｆｅ，Ｚｎ，Ｃｏ，Ｍｇ，Ｃａ，Ｓｒ，Ｂａ，Ｃｕのうちから選択された少なくとも１つの元素を含有してもよい。
【００１８】
なお上述の説明では、本発明をわかりやすく説明するために実施形態を示す図面の符号に対応づけて説明したが、本発明は、これに限定されるものでない。後述の実施形態の構成を適宜改良してもよく、また、少なくとも一部を他の構成物に代替させてもよい。さらに、その配置について特に限定のない構成要件は、実施形態で開示した配置に限らず、その機能を達成できる位置に配置することができる。
【図面の簡単な説明】
【００１９】
【図１】図１は、本発明の第１実施形態に係るレンズ鏡筒の全体図である。
【図２】図２は、図１に示すレンズ鏡筒に備えられる第２筒部材の断面図である。
【図３】図３は、図２に示す移動面の拡大模式図である。
【図４Ａ】図４Ａは、図１等に示す移動面と、従来技術に係るレンズ鏡筒に備えられる外装面の分光反射率を表すグラフである。
【図４Ｂ】図４Ｂは、図１等に示す移動面を構成する第２層の分光透過率を表すグラフである。
【図５】図５は、本発明の第２実施形態に係るレンズ鏡筒に備えられる第２筒部材の断面図である。
【図６】図６は、図５に示す移動面と、従来技術に係るレンズ鏡筒に備えられる外装面の分光反射率を表すグラフである。
【図７】図７は、本発明の第３実施形態に係るレンズ鏡筒に備えられる第２筒部材の断面図である。
【図８】図８は、図７に示す移動面と、従来技術に係るレンズ鏡筒に備えられる外装面の分光反射率を表すグラフである。
【図９】図９は、本発明の第４実施形態に係るレンズ鏡筒に備えられる第２筒部材の断面図である。
【図１０】図１０は、図９に示す遮熱塗膜に光が照射された場合の照射光波長と反射率との関係を示す図である。
【発明を実施するための形態】
【００２０】
第１実施形態
図１（Ａ）は、本発明の第１実施形態に係るレンズ鏡筒１０の全体図である。レンズ鏡筒１０は、第１筒状部１２と第２筒状部２２とを有している。第１筒状部１２および第２筒状部２２は、無底の略円筒形状を有しており、第１筒状部１２の中心軸と、第２筒状部２２の中心軸とが略一致するように配置される。
【００２１】
本実施形態に係る第１筒状部１２の一部は、第２筒状部２２を内部に収納できるように、第２筒状部２２の外径より大きい内径を有する。また、第１および第２筒状部１２，２２の中心軸に沿う方向には、光が通過可能な光通過領域１５が形成されている。
【００２２】
第１および第２筒状部１２，２２の内部に形成されている光通過領域１５には、第１光学レンズ群と第２光学レンズ群とが配置されている。すなわち、第１筒状部１２には、第１光学レンズ群が備えられており、第２筒状部２２には、第１光学レンズ群とは異なる第２光学レンズ群が備えられている。第２筒状部２２は、第１筒状部１２に対して相対移動自在に取り付けられているため、第２筒状部２２に備えられる第２の光学系は、第１筒状部１２に備えられる第１の光学系に対して、レンズ鏡筒１０の光軸方向に沿って相対移動することができる。
【００２３】
光通過領域１５に配置される第１および第２光学レンズ群は、レンズ鏡筒１０の一方の端部である被写体側の端部１０ａから入射した光を、レンズ鏡筒１０の他方の端部である撮像面側の端部１０ｂに、出射することができる。また、本実施形態に係るレンズ鏡筒１０は、被写体側から入射した光の像を、当該光を撮像面側に出射した後の所定の位置で、形成することができる。
【００２４】
レンズ鏡筒１０の撮像面側の端部１０ｂには、不図示のカメラ本体部が取り付けられる。カメラ本体部は、レンズ鏡筒１０に備えられる第１および第２光学レンズ群によって形成される光の像を記録する記録媒体等を有する。また、レンズ鏡筒１０の被写体側の端部１０ａには、レンズ鏡筒１０の光通過領域１５に不要な光が入射することを防止するために、レンズフードが取り付けられても良い。
【００２５】
なお、実施形態では主としてレンズ鏡筒１０を例に挙げて説明を行うが、本発明に係るレンズ鏡筒としては実施形態に示すものに限定されない。本発明に係るレンズ鏡筒を備える光学装置としては、レンズ鏡筒１０の他に、例えばレンズフード、カメラボディおよびカメラ（レンズ鏡筒とカメラとが一体化したもの）等が挙げられる。また、本発明に係るレンズ鏡筒はスチルカメラや、スチルカメラに備えられるレンズ鏡筒に限定されるものではなく、ビデオカメラ、テレコンバータ、望遠鏡、双眼鏡、単眼鏡に備えられるものを含む。
【００２６】
また、レンズ鏡筒１０には、レンズ鏡筒１０に備えられる光学レンズ群１３の焦点調整を行うためのフォーカス環１６と、レンズ鏡筒１０の倍率調整を行うためのズーム環１４が取り付けられている。フォーカス環１６の回転位置は、第１筒状部１２に備えられる第１光学レンズ群の配置と連動している。撮影者は、フォーカス環１６を回転させることによって、第１光学レンズ群の一部である焦点調整レンズの移動を操作し、レンズ鏡筒１０の焦点調整を行うことができる。
【００２７】
ズーム環１４の回転位置は、第１筒状部１２と第２筒状部２２の相対位置と連動している。撮影者は、ズーム環１４を回転させることによって、第１筒状部１２に備えられる第１光学レンズ群と、第２筒状部２２に備えられる第２光学レンズ群とを相対移動させ、レンズ鏡筒１０の倍率調整を行うことができる。
【００２８】
図１（Ａ）と図１（Ｂ）とは、いずれも本実施形態に係るレンズ鏡筒１０を表したものである。図１（Ａ）は、第２筒状部２２の一部が、第１筒状部１２の内部から露出した状態を表しており、図１（Ｂ）は、第２筒状部２２が、第１筒状部１２の内部に収納された状態を表している。
【００２９】
第２筒状部２２は、レンズ鏡筒１０の光軸方向に沿って、第１筒状部１２に対して相対移動することができる。第２筒状部２２の外周の少なくとも一部には、図１（Ａ）においてハッチングで示すように、図１（Ｂ）に示す第１の位置と図１（Ａ）に示す第２の位置とに移動可能な移動面２４が備えられている。移動面２４は、図１（Ｂ）に示す第１の位置では、第１筒状部１２に覆われている。また移動面２４は、図１（Ａ）に示す第２の位置では、第１筒状部１２から露出する。
【００３０】
移動面２４は、例えば野外等でレンズ鏡筒１０を使用する場合において、図１（Ａ）に示すように、第１筒状部１２から露出して直接日射等を受ける場合があるため、日射反射率を高められている。図４Ａは、図１等に示す移動面２４と、第１参考例に係るレンズ鏡筒に備えられる比較例にかかる外装面の分光反射率を表すグラフである。図４Ａでは、本実施形態に係る移動面２４の一例について測定した分光反射率の実測データを、実線２５で示し、第１参考例に係る外装面の概算データを、点線８１で示す。
【００３１】
図４Ａにおいて実線２５で示すように、移動面２４は、波長４００ｎｍ以上７００ｎｍ未満の光の反射率が１５％以下であり、波長１０００ｎｍ以上１７００ｎｍ未満の光の反射率が５０％以上である。ここで、波長４００ｎｍ以上７００ｎｍ未満の光は、人間が視認できる可視領域に含まれる波長の光である。また、波長１０００ｎｍ以上１７００ｎｍ未満の光は、人間は視認できないが、物体に熱エネルギーを与える赤外領域に含まれる波長の光である。
【００３２】
すなわち、移動面２４は、可視領域に含まれる波長４００ｎｍ以上７００ｎｍ未満の光の反射率が低いため、可視光を反射しにくく、可視光の反射率が高い外装面を有するレンズ鏡筒より目立ちにくい。イベントを撮影する時に用いるレンズ鏡筒は、他の観客の視野を妨害したり、イベントの美的外観を損ねたりすることがないように、目立たないことが好ましく、移動面２４を備えるレンズ鏡筒１０は、このような使用に適している。
【００３３】
また、移動面２４は、赤外領域に含まれる波長１０００ｎｍ以上１７００ｎｍ未満の光を反射する反射率が高いため、日射等によってレンズ鏡筒１０の温度が上昇することを防止できる。ここで、可視領域の光の反射率が低い表面は、一般的には、赤外領域の光の反射率も低い傾向にある。したがって、従来技術に係るレンズ鏡筒では、可視領域の光の反射率を抑えて外装を目立たなくすると、赤外領域の光の反射率を抑制することが困難であった。
【００３４】
すなわち、従来技術にかかるレンズ鏡筒に備えられる外装面は、図４Ａにおいて点線で示すように、可視領域の光の反射率も、赤外領域の光の反射率も、両方とも低いため、日射等による温度上昇を防止することが困難であった。
【００３５】
しかしながら、移動面２４を備える本実施形態に係るレンズ鏡筒１０は、可視領域の光の反射率が低く、赤外領域の光の反射率が高いため、外装を目立たなくするとともに、日射等によるレンズ鏡筒１０の温度上昇を抑制することが可能である。したがって、本実施形態に係るレンズ鏡筒１０は、野外イベント等のように、強い日射を受ける環境で使用された場合でも、レンズ鏡筒１０の温度上昇を防止できる。また、温度上昇を防止することによって、レンズ鏡筒１０の表面が熱せられて撮影者が素手で触れることが難しくなったり、レンズ鏡筒１０の内部に備えられる光学部品が、熱による悪影響を受ける現象を、防止することができる。
【００３６】
図２は、図１（Ａ）に示すレンズ鏡筒１０における第２筒状部２２の断面図である。移動面２４の構成としては、特に限定されないが、本実施形態に係る第２筒状部２２に備えられる移動面２４は、光通過領域１５の外側に備えられた基材３６の外側に形成される第１層３２と、第１層３２の外側に形成される第２層３４を有している。なお、第２筒状部２２の内部に形成される光通過領域１５には、第２レンズ群が備えられるが、図２において、第２レンズ群は、図示を省略している。
【００３７】
移動面２４を構成する各層における光の反射率は、特に限定されないが、第１層３２は、第２層３４よりも可視光の反射率が高いことが好ましい。一般的には、可視領域の光の反射率が高い層のほうが、赤外領域の光の反射率も高い傾向にあるため、可視光の反射率が高い第１層３２を有する移動面２４は、容易に赤外領域の反射率を高めることができる。
【００３８】
また、第１層３２は、その外側の表面が第２層３４に覆われているため、たとえ可視領域の光の反射率が高くても、移動面２４における可視領域の光の反射率は、低く抑えることができる。すなわち、第２層３４における可視領域の光の反射率を、第１層３２における可視領域の光の反射率より低くすることによって、可視領域の光の反射率が低く、赤外領域の光の反射率が高い移動面２４を形成することができる。
【００３９】
さらに、第２層３４は、少なくとも波長１０００ｎｍ以上１７００ｎｍ未満の光の反射率が、第１層３２より低くても良い。赤外領域の光を反射する機能を、最外表面である第２層３４より、第２層３４の内側に形成される第１層３２に持たせることによって、可視領域の光の反射率が低く、赤外領域の光の反射率が高い移動面２４を、容易に形成することができる。
【００４０】
第２層３４は、可視領域の光の反射率が低いことが好ましく、波長４００ｎｍ以上７００ｎｍ未満の光の反射率が、１０％以下であることが好ましい。可視光の反射率が低い第２層３４を、第２筒状部２２の最外面に配置しているため、レンズ鏡筒１０は、イベント会場等において目立ちにくい。
【００４１】
図３は、図２に示す移動面２４の拡大模式図である。光通過領域１５の外側に備えられる基材３６は、第２筒状部２２の内部に備えられる第２光学レンズ群等の光学部品を支持するために、適切な剛性を有する材料によって構成される。基材３６は、軽量であって剛性の高い材料を用いて構成されることが好ましく、例えば、ポリカーボネート、マグネシウム合金またはマグネシウム、アルミニウム合金またはアルミニウム、カーボン・樹脂複合材料等の材料を用いて構成することができる。
【００４２】
基材３６の外側に形成される第１層３２は、基材３６の表面に、たとえばスプレー塗布等によって形成される塗膜によって構成される。本実施形態に係る第１層３２には、移動面２４の反射率を向上させるために、金属粒子３８が含まれる。
【００４３】
第１層３２に含まれる金属粒子３８としては、Ａｌ，Ａｕ，Ａｇ，Ｎｉ，Ｃｕのうちから選択された元素を含有することが好ましく、ＡｌもしくはＡｌ系合金を含むことが特に好ましい。これらの元素を含有する金属粒子３８は、広い波長領域において光の反射率が高いため、第１層３２の反射率を高めることができ、また、第１層３２を含む移動面２４の反射率のうち、赤外領域の光に対する反射率を高めることができる。
【００４４】
第１層３２に含まれる金属粒子３８の形状は、特に限定されないが、金属粒子３８が板状もしくは箱形状の外形状を有することが、第１層３２の反射率を向上させる観点から好ましい。本実施形態に係る第１層３２は、金属粒子３８の他に、金属粒子３８を取り囲むように層を形成している樹脂を有する。すなわち、第１層３２は、樹脂のモノマーの中に、金属粒子３８を分散させた塗料を、基材３６の表面に塗布等することによって、形成することができる。なお、第１層３２は金属粒子３８を含む塗料以外にも、赤外領域の反射率が第２層３４よりも高い塗料、例えば白色系あるいは黄色系あるいは赤色系などの塗料を用いて第１層３２とすることも可能である。
【００４５】
図３に示すように、第１層３２の外側には、第２層３４が形成されている。第２層３４には、波長４００ｎｍ以上７００ｎｍ未満の光の反射率を抑制するために、濃色系の顔料（濃色系とは、例えば、黒色、濃灰色、紺色等である）が含まれることが好ましい。
【００４６】
また、第２層３４は、Ｓｉ，Ａｌ，Ｔｉ，Ｆｅ，Ｚｎ，Ｃｏ，Ｍｇ，Ｃａ，Ｓｒ，Ｂａ，Ｃｕのうちから選択された少なくとも１つの元素を含有してもよい。本実施形態に係る第２層３４は、濃色遮熱顔料４０を含んでおり、第２層３４に含まれる濃色遮熱顔料４０としては、Ｓｉ，Ａｌ，Ｔｉ，Ｆｅ，Ｚｎ，Ｃｏ，Ｍｇ，Ｃａ，Ｓｒ，Ｂａ，Ｃｕやこれらの酸化物等を、第２層３４に含まれる樹脂に合わせて用いることができる。
【００４７】
本実施形態に係る第２層３４は、濃色遮熱顔料４０や各種添加剤の他に、濃色遮熱顔料４０を取り囲むように層を形成している樹脂を有する。第２層３４は、樹脂のモノマーの中に、濃色遮熱顔料４０や各種の添加剤を分散させた塗料を、第１層３２の表面に塗布等することによって、形成することができる。
【００４８】
図１（Ａ）に示すように、本実施形態に係るレンズ鏡筒１０は、波長１０００ｎｍ以上１７００ｎｍ未満の光の平均反射率が波長４００ｎｍ以上７００ｎｍ未満の光の平均反射率より高い移動面２４が備えられる第２筒状部２２を有する。また、移動面２４は、波長４００ｎｍ以上７００ｎｍ未満の光の反射率が１５％以下であり、波長１０００ｎｍ以上１７００ｎｍ未満の光の反射率が５０％以上である。移動面２４は、可視光領域の光の反射率が低く、赤外領域の光の反射率が高いため、レンズ鏡筒１０の外観を目立たなくするとともに、日射等によるレンズ鏡筒１０の温度上昇を抑制することが可能である。
【００４９】
したがって、本実施形態に係るレンズ鏡筒１０は、野外イベント等のように、強い日射を受ける環境で使用された場合でも、レンズ鏡筒１０の温度上昇を防止できる。また、温度上昇を防止することによって、レンズ鏡筒１０の表面が熱せられて撮影者が素手で触れることが難しくなったり、レンズ鏡筒１０の内部に備えられる光学部品が、熱により悪影響を受ける現象を、防止することができる。
【００５０】
移動面２４は、図３に示すように、基材３６の外側に形成されており金属粒子３８を含む第１層３２と、第１層３２の外側に形成されており酸化物等からなる濃色遮熱顔料４０を含む第２層３４と、を有することが好ましい。第１層３２に、広い波長領域において光の反射率が高い金属粒子３８を含有させる。また、最外表面である第２層３４には、可視領域の光に対しては反射率・透過率とも低く可視領域の光を吸収するが、赤外領域の光の透過率を高くできる濃色遮熱顔料４０を含有させる。
【００５１】
図４Ｂは、第２層３４の分光透過率のグラフであり、ガラス基板に第２層３４のみを塗って、分光透過率を測定した結果を示すものである。すなわち、図４Ｂは、第２層３４のみの透過率を表している。このように、基材３６の外側に、金属粒子３８を含む第１層３２と、濃色遮熱顔料４０を含む第２層３４を形成することにより、可視光領域の光の反射率が低く、赤外領域の光の反射率が高い、図４Ａの分光反射率のグラフにみるような、理想的移動面２４を実現することができる。なお、第２層３４は、赤外領域の光を吸収しにくい性質を有していればよく、赤外領域の光を反射する性質の塗膜によって構成することもできる。
【００５２】
移動面２４に含まれる第１層３２および第２層３４は、塗布により形成された塗膜であることが好ましい。このような移動面２４は、基材３６の表面に塗料を塗布することによって容易に形成することができるため、塗膜によって構成される移動面２４を備えるレンズ鏡筒１０は、製造が容易であり、生産性に優れている。
【００５３】
第２実施形態
図６は、本発明の第２実施形態に係るレンズ鏡筒の第２筒状部に備えられる移動面４４と、第２参考例に係るレンズ鏡筒に備えられる外装面の分光反射率を表すグラフである。図６では、第１実施形態に係る移動面４４の概算データを実線３３で示し、第２参考例に係る比較例の外装面の概算データを、点線８３で示す。なお、第２実施形態に係るレンズ鏡筒は、移動面４４の構成（図５）および分光反射率（図６）が、第１実施形態に係る移動面２４の構成（図２および図３）および分光反射率（図４Ａ）と異なるが、その他は第１実施形態に係るレンズ鏡筒１０と同様である。
【００５４】
図６において実線４３で示すように、第２実施形態に係る移動面４４は、波長４００ｎｍ以上７００ｎｍ未満の光の反射率が６０％以上８０％以下であり、波長１０００ｎｍ以上１７００ｎｍ未満の光の反射率が８０％以上である。
【００５５】
すなわち、移動面４４は、赤外領域に含まれる波長１０００ｎｍ以上１７００ｎｍ未満の光を反射する反射率が、可視光領域に含まれる波長４００ｎｍ以上７００ｎｍ未満の光の反射率より高い。したがって、移動面４４を備える第２筒状部は、当該移動面４４と可視光反射率が同等である従来技術にかかる外装面を備えるレンズ鏡筒と比較して、日射等によってレンズ鏡筒の温度が上昇することをより効果的に防止できる。
【００５６】
図５（Ａ）は、第２実施形態に係るレンズ鏡筒における第２筒状部の断面図であり、図５（Ｂ）は、図５（Ａ）に示す移動面４４の拡大模式図である。図５（Ａ）に示すように、本実施形態に係る第２筒状部に備えられる移動面４４は、光通過領域１５の外側に備えられた基材３６の外側に形成されるメタリック遮熱塗膜４２を有している。
【００５７】
基材３６の外側に形成されるメタリック遮熱塗膜４２は、基材３６の表面に、たとえばスプレー塗布等によって形成される塗膜によって構成される。図５（Ｂ）に示すように、本実施形態に係るメタリック遮熱塗膜４２には、移動面４４の反射率を向上させるために、金属粒子３８と赤外線反射顔料４６が含まれる。
【００５８】
メタリック遮熱塗膜４２に含まれる金属粒子３８としては、Ａｌ，Ａｕ，Ａｇ，Ｎｉ，Ｃｕのうちから選択された元素を含有することが好ましく、ＡｌもしくはＡｌ系合金を含むことが特に好ましい。これらの元素を含有する金属粒子３８は、広い波長領域において光の反射率が高いため、移動面４４の反射率を、全体的に高めることができる。
【００５９】
メタリック遮熱塗膜４２に含まれる金属粒子３８の形状は、特に限定されないが、金属粒子３８が板状もしくは箱形状の外形状を有することが、移動面４４の反射率を向上させる観点から好ましい。
【００６０】
メタリック遮熱塗膜４２には、Ｓｉ，Ａｌ，Ｔｉ，Ｆｅ，Ｚｎ，Ｃｏ，Ｍｇ，Ｃａ，Ｓｒ，Ｂａ，Ｃｕのうちから選択された少なくとも１つの元素を含有する赤外線反射顔料４６が含まれることが好ましい。本実施形態に係るメタリック遮熱塗膜４２は、酸化珪素またはＴｉＯ２を主成分とする赤外線反射顔料４６を含んでいることが好ましく、赤外領域の光の反射率が高い。ただし、メタリック遮熱塗膜４２に含まれる赤外線反射顔料４６としては、酸化珪素やＴｉＯ２を主成分とするものに限定されず、Ｓｉ，Ａｌ，Ｔｉ，Ｆｅ，Ｚｎ，Ｃｏ，Ｍｇ，Ｃａ，Ｓｒ，Ｂａ，Ｃｕの酸化物等を、メタリック遮熱塗膜４２に含まれる樹脂や着色料等に合わせて用いることができる。
【００６１】
本実施形態に係るメタリック遮熱塗膜４２は、金属粒子３８および赤外線反射顔料４６の他に、金属粒子３８および赤外線反射顔料４６を取り囲むように層を形成している樹脂を有する。すなわち、メタリック遮熱塗膜４２は、樹脂のモノマーの中に、金属粒子３８および赤外線反射顔料４６を分散させた塗料を、基材３６の表面に塗布等することによって、形成することができる。
【００６２】
ここで、従来技術に係るレンズ鏡筒に用いられる外装面のうち、可視領域に含まれる波長４００ｎｍ以上７００ｎｍ未満の光の反射率が６０％以上８０％以下となる外装面としては、外装面の表面に形成される塗膜に金属粒子を含むものが知られている。図６における点線８３は、金属粒子を含む外装面（第２参考例）の分光反射率を表している。第２参考例に係る外装面は、塗膜に金属粒子を含んでおり、可視光の反射率については、本実施形態に係るメタリック遮熱塗膜４２を有する移動面４４と同等である。
【００６３】
第２参考例に係る外装面に含まれる金属粒子は、塗膜等を構成する他の材料である樹脂等と比較して、可視領域の光の反射率も、赤外領域の光の反射率も高い傾向にある。したがって、塗膜に金属粒子を含む外装面は、図６において点線８３で示す分光反射率が、概ね６０％以上であり、高い反射率を有する。しかし、第２参考例に係る外装面は、金属元素の電子状態等に起因して、図６において点線８３で示すように、波長８００ｎｍ〜９００ｎｍ程度の光の反射率が、その周辺の領域より低くなるという問題を有している。
【００６４】
本実施形態に係る移動面４４は、図６において実線４３で示すように、波長８００ｎｍ以上９００ｎｍ未満の光の反射率が、波長７００ｎｍの光の反射率より高く、従来技術に係る外装面が有する問題が解決されている。すなわち、メタリック遮熱塗膜４２を有する移動面４４は、金属粒子３８に加えて赤外線反射顔料４６を有するため、波長８００ｎｍ〜９００ｎｍ程度の光の反射率がその周辺の領域より低くなるという問題を解決している。また、メタリック遮熱塗膜４２を有する移動面４４は、その他の赤外領域である波長１０００ｎｍ以上１７００ｎｍ未満の光の反射率についても、第２参考例に係る外装面より高い。
【００６５】
したがって、本実施形態に係るレンズ鏡筒は、野外イベント等のように、強い日射を受ける環境で使用された場合でも、レンズ鏡筒の温度上昇を効果的に防止できる。また、温度上昇を防止することによって、レンズ鏡筒の表面が熱せられて撮影者が素手で触れることが難しくなったり、レンズ鏡筒の内部に備えられる光学部品が、熱により悪影響を受ける現象を、防止することができる。
【００６６】
移動面４４に備えられるメタリック遮熱塗膜４２は、図５（Ｂ）に示すように、基材３６の外側に形成されており、金属粒子３８と、酸化物等からなる赤外線反射顔料４６とを含むことが好ましい。金属粒子３８は、広い波長領域において光の反射率を向上させ、赤外線反射顔料４６は赤外領域の光の反射率を選択的に向上させるため、メタリック遮熱塗膜４２は、波長１０００ｎｍ以上１７００ｎｍ未満の光の反射率が８０％以上であり、赤外領域の光の反射率が非常に高い移動面４４を実現できる。
【００６７】
移動面４４に含まれるメタリック遮熱塗膜４２は、塗布により形成された塗膜であるため、このような移動面４４は、基材３６の表面に塗料を塗布することによって容易に形成することができる。したがって、塗膜によって構成される移動面４４を備えるレンズ鏡筒は、製造が容易であり、生産性に優れている。ただし、移動面４４の製造方法としては、塗膜形成を行うものに限定されない。
【００６８】
第３実施形態
図７（Ａ）は、本発明の第３実施形態に係るレンズ鏡筒の断面図であり、図７（Ｂ）は、図７（Ａ）に示す移動面５４の拡大模式図である。第２実施形態に係るレンズ鏡筒は、移動面５４がメタリック遮熱塗膜４２の代わりにクリーム色遮熱塗膜５２を有する点で、第２実施形態に係るレンズ鏡筒と異なるが、その他の構成は、第２実施形態に係るレンズ鏡筒と同様である。
【００６９】
図７（Ａ）に示すように、本実施形態に係る移動面５４は、光通過領域１５の外側に備えられた基材３６の外側に形成されるクリーム色遮熱塗膜５２を有している。基材３６の外側に形成されるクリーム色遮熱塗膜５２は、基材３６の表面に、たとえばスプレー塗布等によって形成される塗膜によって構成される。図７（Ｂ）に示すように、本実施形態に係るクリーム色遮熱塗膜５２には、移動面５４の反射率を向上させる赤外線反射顔料４６が含まれる。
【００７０】
本実施形態に係るクリーム色遮熱塗膜５２は、酸化珪素またはＴｉＯ２を主成分とする赤外線反射顔料４６を含んでいることが好ましく、赤外領域の光の反射率が高い。ただし、クリーム色遮熱塗膜５２に含まれる赤外線反射顔料４６としては、酸化珪素やＴｉＯ２を主成分とするものに限定されず、Ｓｉ，Ａｌ，Ｔｉ，Ｆｅ，Ｚｎ，Ｃｏ，Ｍｇ，Ｃａ，Ｓｒ，Ｂａ，Ｃｕの酸化物等を、クリーム色遮熱塗膜５２に含まれる樹脂や他の顔料等に合わせて用いることができる。
【００７１】
本実施形態に係るクリーム色遮熱塗膜５２は、赤外線反射顔料４６の他に、赤外線反射顔料４６を取り囲むように層を形成している樹脂や、移動面５４の色をクリーム色にするための顔料を有する。すなわち、クリーム色遮熱塗膜５２は、樹脂のモノマーの中に、赤外線反射顔料４６および他の顔料を分散させた塗料を、基材３６の表面に塗布等することによって、形成することができる。
【００７２】
図８は、図７に示す移動面５４と、第３参考例に係るレンズ鏡筒に備えられる外装面の分光反射率を表すグラフである。図８では、第３実施形態に係る移動面５４の概算データを実線５５で示し、第３参考例に係る外装面の概算データを、点線８５で示す。
【００７３】
図８において実線５５で示すように、移動面５４は、波長４００ｎｍ以上７００ｎｍ未満の光の反射率が２０％以上６０％以下であり、波長１０００ｎｍ以上１７００ｎｍ未満の光の反射率が６０％以上である。
【００７４】
移動面５４は、赤外領域に含まれる波長１０００ｎｍ以上１７００ｎｍ未満の光を反射する反射率が、可視領域に含まれる波長４００ｎｍ以上７００ｎｍ未満の光の反射率より高い。したがって、移動面５４を備える第２筒状部は、当該移動面５４と可視領域の光の反射率が同等である従来技術にかかる外装面を備えるレンズ鏡筒と比較して、日射等によってレンズ鏡筒の温度が上昇することをより効果的に防止できる。
【００７５】
第３参考例に係るレンズ鏡筒に備えられる外装面は、基材と、基材の表面に形成されたクリーム色塗膜によって構成される。クリーム色塗膜は、可視領域の光の反射率についてはクリーム色遮熱塗膜５２と同等である。しかし、クリーム色塗膜を有する外装面は、図８において点線８５で示すように、赤外領域に含まれる波長１０００ｎｍ以上１７００ｎｍ未満の光を反射する反射率が、可視領域に含まれる波長４００ｎｍ以上７００ｎｍ未満の光の反射率より低い。そのため、このような外装面を備えるレンズ鏡筒は、日射による温度上昇を十分に抑制できないという問題を有している。
【００７６】
本実施形態に係る移動面５４は、図８おいて実線５５で示すように、赤外領域に含まれる波長１０００ｎｍ以上１７００ｎｍ未満の光を反射する反射率が、可視光領域に含まれる波長４００ｎｍ以上７００ｎｍ未満の光の反射率より高く、従来技術に係る外装面が有する問題が解決されている。すなわち、クリーム色遮熱塗膜５２を有する移動面５４は、赤外線反射顔料４６を有するため、赤外領域に含まれる波長１０００ｎｍ以上１７００ｎｍ未満の光の反射率が、第３参考例に係る外装面より高い。
【００７７】
このように、第３実施形態に係るレンズ鏡筒は、移動面５４を備える第２筒状部を含むため、第２実施形態に係るレンズ鏡筒と同様に、日射等によるレンズ鏡筒の温度上昇を、効果的に防止できる。また、第３実施形態に係るレンズ鏡筒は、第２実施形態に係るレンズ鏡筒と同様の効果を有する。なお、図７（Ｂ）に示すクリーム色遮熱塗膜５２には、赤外領域の光の反射率を高めるために、図５（Ｂ）に示す金属粒子３８が含まれてもよい。
【００７８】
第４実施形態
図９は、本発明の第４実施形態に係るレンズ鏡筒の第２筒状部に備えられる移動面６４の拡大模式図である。第４実施形態に係るレンズ鏡筒は、移動面６４がメタリック遮熱塗膜４２の代わりに遮熱塗膜６２を有する点で、第２実施形態に係るレンズ鏡筒と異なるが、その他の構成は、第２実施形態に係るレンズ鏡筒と同様である。
【００７９】
図９に示すように、移動面６４は、基材３６の外側に形成された遮熱塗膜６２を有する。遮熱塗膜６２は、Ｓｉ，Ａｌ，Ｔｉ，Ｆｅ，Ｚｎ，Ｃｏ，Ｍｇ，Ｃａ，Ｓｒ，Ｂａ，Ｃｕを含む赤外線反射顔料４６を含有するため、赤外領域の光を効果的に反射することができる。さらに、遮熱塗膜６２に含まれる赤外線反射顔料４６の形状が、板状もしくは箱形形状であれば、遮熱塗膜６２は、赤外領域の光をより効果的に反射することができる。図９に示す赤外線反射顔料４６が、遮熱塗膜に入射される光のうち、赤外領域に含まれる波長の光（赤外線）を効果的に反射するからである。なお、遮熱塗膜６２は、赤外線を効率的に反射する赤外線反射顔料４６の他に、遮熱塗膜６２の色を変えるための顔料または染料を含んでいてもよい。これによって、遮熱塗膜６２に赤外線を反射する機能を持たせつつ、遮熱塗膜６２の色を任意の色とすることができる。
【００８０】
遮熱塗膜６２が形成されている移動面６４は、一般的な他の塗膜等の材料表面によって形成されており移動面６４と同程度の明度を有する他の外装面に比べて、物体に熱エネルギーを与える光を反射する反射率が高い。例えば、移動面６４は、そのＬａｂ表色系における明度Ｌが４０未満である場合は、波長９００ｎｍ以上１７００ｎｍ未満の光の反射率が３０％以上である。
【００８１】
また、例えば、移動面６４は、そのＬａｂ表色系における明度Ｌが４０以上７０未満である場合は、波長９００ｎｍ以上１７００ｎｍ未満の光の反射率が５０％以上である。また、例えば、移動面６４は、そのＬａｂ表色系における明度Ｌが７０以上である場合は、波長９００ｎｍ以上１７００ｎｍ未満の光の反射率が７０％以上である。
【００８２】
図１０は、遮熱塗膜に光が照射された場合の照射光波長と反射率との関係を示す図である。
【００８３】
図１０において、塗膜ａ１は、可視領域に含まれる波長４００ｎｍ以上８００ｎｍ以下の光の反射率が約１０％であり、黒色に近い色に見える塗膜である。塗膜ｂは、可視領域に含まれる波長４００ｎｍ以上８００ｎｍ以下の光の反射率が約２５％であり、灰色に見える塗膜である。塗膜ｃは、可視領域に含まれる波長４００ｎｍ以上８００ｎｍ以下の光の反射率が約６５％であり、白色に近い色に見える塗膜である。
【００８４】
赤外領域に含まれる波長９００ｎｍ以上１７００ｎｍ未満の光に対して、塗膜ａ１は３０％以上（約４５％）の反射率を有しており、塗膜ｂは５０％以上（約６０％）の反射率を有しており、塗膜ｃは７０％以上（約８５％）の反射率を有しているため、塗膜ａ１、塗膜ｂおよび塗膜ｃは、いずれも遮熱塗膜６２である。
【００８５】
また、塗膜ａ２も、可視領域に含まれる波長４００ｎｍ以上８００ｎｍ以下の光の反射率が１０％であり、赤外領域に含まれる波長９００ｎｍ以上１７００ｎｍ未満の平均反射率が３０％以上（約３５％）であり、遮熱塗膜６２である。平均反射率は以下の数式１により計算することができる。
【００８６】
【数１】
2010286732.tif 000003
【００８７】
数式１において、Ｒλ（ｉ）は各波長の反射率、λ（ｉ）はλ（１）＝９００，λ（２）＝９１０，λ（３）＝９２０，・・・λ（ｎ）＝１７００ｎｍとする。
【００８８】
遮熱塗膜６２は、図１０に示す塗膜ａ１、ａ２、ｂ、ｃに限定されるものではなく、Ｌａｂ表色系における明度Ｌが４０未満であって波長９００ｎｍ以上１７００ｎｍ未満の光の反射率が３０％以上であるか、Ｌａｂ表色系における明度Ｌが４０以上７０未満であって波長９００ｎｍ以上１７００ｎｍ未満の光の反射率が５０％以上であるか、Ｌａｂ表色系における明度Ｌが７０以上であって波長９００ｎｍ以上１７００ｎｍ未満の光の反射率が７０％以上であればよい。
【００８９】
さらに好ましくは、遮熱塗膜６２は、赤外領域の少なくとも一部の波長領域において反射率が低くてもよいが、赤外領域に含まれる波長９００ｎｍ以上１７００ｎｍ未満の光の平均反射率が、可視領域に含まれる波長４００ｎｍ以上８００ｎｍの反射率よりも高いことが好ましい。
【００９０】
例えば、遮熱塗膜６２は、赤外領域に含まれる波長９００ｎｍ以上１７００ｎｍ未満の光の平均反射率が、可視領域に含まれる波長４００ｎｍ以上８００ｎｍ以下の光の平均反射率よりも１０％以上高いことが好ましい。また、例えば、遮熱塗膜６２は、赤外領域に含まれる波長９００ｎｍ以上１７００ｎｍ未満の光の平均反射率が、可視領域に含まれる波長４００ｎｍ以上８００ｎｍ以下の光の平均反射率よりも２０％以上高いことが更に好ましい。
【００９１】
図１０において、塗膜ｄは、可視領域に含まれる波長４００ｎｍ以上８００ｎｍ以下の光の反射率が１０％であり、赤外領域に含まれる波長９００ｎｍ以上１７００ｎｍ未満の光の平均反射率が３０％未満（約１０％）であり、遮熱塗膜ではない比較例の黒色の塗膜である。
【００９２】
塗膜ａ１と塗膜ｄとは、可視領域に含まれる波長４００ｎｍ以上８００ｎｍ以下の光に対しては、ほぼ同じ反射率（約１０％）である。しかし、赤外領域に含まれる波長９００ｎｍ以上１７００ｎｍ未満の光に対しては、塗膜ａ１の反射率（約４５％）は、塗膜ｄの約４．５倍の反射率になっている。このため、塗膜ａ１が形成された光学機器は、塗膜ｄが形成された光学機器と同様に黒色に近く見えるが、例えば、炎天下（太陽光が多く照射される状態）で使用されても、赤外領域の光の反射率が高いので、塗膜ｄが形成された光学機器よりも温度上昇が抑えられる。
【００９３】
このように、図９に示す移動面６４は、物体に照射された場合に熱エネルギーに変換される光を反射する反射率が高い。したがって、例えば太陽光が多量に照射される環境下で用いられた場合でも、本実施形態に係るレンズ鏡筒は、第２筒状部の温度上昇を効果的に防止することができる。また、第２筒状部の温度上昇が防止されるため、レンズ鏡筒を使用する撮影者等は、レンズ鏡筒の表面を直接手で触れながら、レンズ鏡筒を快適に操作することができる。
【００９４】
移動面６４を有する第２筒状部は、例えば、図９に示す基材３６の外周表面に、Ｓｉ，Ａｌ，Ｔｉ，Ｆｅ，Ｚｎ，Ｃｏ，Ｍｇ，Ｃａ，Ｓｒ，Ｂａ，Ｃｕのうち少なくとも１つを含む赤外線反射顔料４６を含有する塗料を塗布することによって製造することができる。
【００９５】
本発明の第４実施形態に係るレンズ鏡筒は、物体に熱エネルギーを与える光を反射する反射率が高い移動面６４が備えられた第２筒状部を含むため、赤外線を多量に照射される環境下で用いられた場合でも、第２筒状部およびレンズ鏡筒全体の温度上昇を効果的に防止することができる。また、第２筒状部の温度上昇が効果的に防止されるため、レンズ鏡筒を使用する撮影者等は、レンズ鏡筒の表面を直接手で触れながら、レンズ鏡筒の操作を快適に行うことができる。
【符号の説明】
【００９６】
１０…  レンズ鏡筒
１２…  第１筒状部
１５…  光通過領域
２２…  第２筒状部
２４，４４，５４，６４…  移動面
３２…  第１層
３４…  第２層
３６…  基材
３８…  金属粒子
４０…  濃色遮熱顔料
４６…  赤外線反射顔料
５０…  メタリック遮熱塗膜
５２…  クリーム色遮熱塗膜
６２…  遮熱塗膜
【図１】
2010286732.tif 000004
【図２】
2010286732.tif 000005
【図３】
2010286732.tif 000006
【図４Ａ】
2010286732.tif 000007
【図４Ｂ】
2010286732.tif 000008
【図５】
2010286732.tif 000009
【図６】
2010286732.tif 000010
【図７】
2010286732.tif 000011
【図８】
2010286732.tif 000012
【図９】
2010286732.tif 000013
【図１０】
2010286732.tif 000014